СЫРЬЕВАЯ СМЕСЬ ДЛЯ ИЗГОТОВЛЕНИЯ ТЕПЛОИЗОЛЯЦИОННОГО СЛОЯ
RAW MIXTURE FOR MANUFACTURING OF HEAT INSULATION LAYER

Изобретение относится к производству теплоизоляционных строительных материалов.
Известна сырьевая смесь, содержащая, вес. ч: синтетический волокнистый наполнитель 100,0; жидкое стекло 16,0-50,0; мел 5,0-20,0; воду 30,0-70,0 [1]. Такая смесь может быть использована в качестве теплоизоляции.
Задачей изобретения является повышение прочности сцепления теплоизоляционного слоя с поверхностью бетона.
Технический результат достигается тем, что сырьевая смесь для изготовления теплоизоляционного слоя, содержащая синтетический волокнистый наполнитель, жидкое стекло, мел, воду, дополнительно включает портландцемент, причем компоненты находятся при следующем соотношении, мас.%: синтетический волокнистый наполнитель 3,0-5,0; жидкое стекло 35,0-40,0; мел 19,0-23,0; вода 20,0-25,0; портландцемент 14,0-16,0.
В таблице приведены составы сырьевой смеси для изготовления теплоизоляционного слоя.
Таблица
Компоненты
Состав, мас.%;
1
2
3
Синтетический волокнистый наполнитель
3,0
4,0
5,0
Жидкое стекло
40,0
37,5
35,0
Мел
23,0
21,0
19,0
Вода
20,0
22,5
25,0
Портландцемент
14,0
15,0
16,0
В составе сырьевой смеси для изготовления теплоизоляционного слоя используют любой синтетический волокнистый наполнитель (капрон, найлон, лавсан, нитрон и др.), нарезанный на отрезки длиной 2-10 мм.
2
Компоненты дозируют в требуемых количествах. Мел размалывают до получения порошка с удельной поверхностью 2000-3500 см/г и смешивают с портландцементом, синтетическим волокнистым наполнителем, затем добавляют жидкое стекло, предварительно смешанное с водой. Полученную смесь наносят слоем толщиной 2-5 мм на теплоизолируемую поверхность бетона. Прочность сцепления теплоизоляционного слоя с поверхностью бетона через 48 ч после нанесения составит 0,5-0,7 МПа.
Источники информации
1. SU 1159912, 1985.